Brevet FR2990064A1 — publié le 20131101

ACCUMULATEUR ELECTROCHIMIQUE AU LITHIUM DU TYPE LITHIUM-AIR DESCRIPTION DOMAINE TECHNIQUE La présente invention a trait à un accumulateur électrochimique au lithium du type lithium-air comprenant, au sein d'une cellule, une association originale entre un matériau d'électrode positive et un matériau d'électrode négative, cette association ayant pour conséquence d'aboutir à un accumulateur plus sécuritaire et dont les réactions aux électrodes sont facilement réversibles. Le domaine de l'invention peut ainsi être défini comme celui des dispositifs de stockage d'énergie, en particulier celui des accumulateurs électrochimiques du type lithium-air. ÉTAT DE LA TECHNIQUE ANTÉRIEURE Les dispositifs de stockage d'énergie sont classiquement des accumulateurs électrochimiques fonctionnant sur le principe de cellules électrochimiques aptes à délivrer un courant électrique grâce à la présence dans chacune d'entre elles d'un couple d'électrodes (respectivement, une électrode positive et une électrode négative) séparé par un électrolyte, les électrodes comprenant des matériaux spécifiques aptes à réagir selon une réaction d'oxydo- réduction, moyennant quoi il y a production d'électrons à l'origine du courant électrique et productions d'ions qui vont circuler d'une électrode à l'autre par le biais d'un électrolyte. Des dispositifs de ce type peuvent être des accumulateurs lithium-air, qui se compose classiquement, au niveau de chaque cellule électrochimique de base, d'une électrode négative formée d'un matériau à base de lithium, qui peut être soit du lithium métallique soit un alliage à base de lithium, comme spécifié dans FR 2,941,091, et une électrode positive du type électrode à air séparées par un électrolyte conducteur d'ions lithium. Le fonctionnement d'une cellule électrochimique d'un accumulateur lithium-air se base, plus précisément, sur une réduction de l'oxygène à l'électrode positive par les ions Li+ présents dans l'électrolyte et provenant de l'électrode négative et sur une oxydation du lithium métallique à l'électrode négative, lors du processus de décharge, les réactions se produisant aux électrodes pouvant être symbolisées par les équations électrochimiques suivantes : *à l'électrode positive (électrode à air) : 2Li+ + 2e + 02(g) -> Li202 (s) (2,91 V vs Li+ /Li ) 2Li+ + 2e- + (1/2)02(g) - Li20 (s) (3,10 V vs Li/Li) *à l'électrode negative: Li(s) , Li+ + e Les principaux verrous de la technologie lithium-air sont les suivants : -la sécurité de l'accumulateur ; -la réversibilité des réactions électrochimiques aux électrodes. En effet, concernant la sécurité de l'accumulateur, celle-ci découle essentiellement de l'utilisation du lithium métallique ou d'alliage de lithium au niveau de l'électrode négative, lequel, lors du processus de décharge, migre et réagit avec l'oxygène pour former du peroxyde de lithium et, lors du processus de charge, peut être à l'origine de la création de dendrites de lithium. Ces dendrites de lithium engendrent les inconvénients suivants : -ils peuvent court-circuiter l'accumulateur et mettre ainsi en danger l'utilisateur ; -ils peuvent contribuer, également, à diminuer grandement la cyclabilité de l'accumulateur, dès lors que le contact électrique entre le lithium et le collecteur de courant adjacent se fait de plus en plus mal, au fur et à mesure que le nombre de cycles augmente ; -ils peuvent contribuer à endommager inéluctablement l'électrode négative, ce qui induit une limitation conséquente de la cyclabilité de l'accumulateur (cette dernière pouvant être limitée à environ 50, ce qui ne permet pas une utilisation soutenue de ce dernier). Concernant la réversibilité des réactions électrochimiques aux électrodes, il est à noter que les produits de décharge, comme Li202 ou Li20, insolubles sont amenés à se déposer dans la porosité de l'électrode à air, compromettant la réversibilité des réactions et, par voie de conséquence, la tenue en cyclage de l'accumulateur. Plusieurs solutions ont été proposées pour améliorer la sécurité et la cyclabilité des accumulateurs, notamment : -par un dépôt de céramique conductrice de lithium, comme décrit dans US 2005/095506 ; -par l'utilisation d'une membrane polymère imprégnée d'électrolyte placée sur le lithium, comme décrit dans US 2007/0051620 ; -par l'utilisation de liquides ioniques conducteurs, comme décrit dans US 2010/0327811. Les inventeurs de la présente invention se sont fixé pour but de proposer une nouvelle architecture d'accumulateurs lithium-air comprenant une association originale entre une électrode positive spécifique et une électrode négative spécifique, qui présentent un aspect sécuritaire et pour laquelle les réactions aux électrodes sont aisément réversibles. EXPOSÉ DE L'INVENTION Ainsi, l'invention a trait à un accumulateur lithium-air comprenant au moins une cellule électrochimique comprenant : -une électrode négative, qui est une électrode à air ; -une électrode positive, qui comprend un matériau à insertion de lithium ; et -un électrolyte organique conducteur d'ions lithium disposé entre ladite électrode négative et 30 ladite électrode positive, ledit électrolyte ne se dégradant pas, lorsqu'il est soumis à une tension allant de 3 V à 5,5 V exprimé par rapport au couple Li/Li, de préférence de 4,5 V à 5,5 V et ledit accumulateur étant caractérisé par une différence de potentiel entre le potentiel électrochimique de l'électrode positive et le potentiel électrochimique de l'électrode négative supérieure à 4,5 V exprimée par rapport au couple Li/Li. Grâce aux différents éléments constitutifs de ladite cellule, l'on obtient : -une amélioration de la réversibilité des réactions électrochimiques se produisant aux électrodes du fait de l'utilisation d'un matériau à insertion de lithium pour constituer l'électrode positive, ce qui permet d'assurer, par voie de conséquence, une meilleure cyclabilité ; -une sécurité accrue, du fait qu'il n'est plus utilisé de lithium métallique pour entrer dans la constitution d'une des électrodes, lequel lithium métallique est à l'origine de la formation de dendrites responsables de courts-circuits au sein de l'accumulateur. Avant d'entrer plus en détail dans l'exposé de cette invention, nous précisons les définitions suivantes. On précise, dans ce qui précède et ce qui suit, que les tensions ou potentiels sont exprimé(e)s par rapport au couple de référence Li/Li. Ce couple présente un potentiel d'oxydo-réduction de -3,02 V par rapport à l'électrode normale à hydrogène (ENH). Par électrode positive, on entend, classiquement, dans ce qui précède et ce qui suit, l'électrode qui fait office de cathode, quand l'accumulateur débite du courant (c'est-à-dire lorsqu'il est en processus de décharge) et qui fait office d'anode lorsque l'accumulateur est en processus de charge. Par électrode négative, on entend, classiquement, dans ce qui précède et ce qui suit, l'électrode qui fait office d'anode, quand l'accumulateur débite du courant (c'est-à-dire lorsqu'il est en processus de décharge) et qui fait office de cathode, lorsque l'accumulateur est en processus de charge. Comme mentionné précédemment, l'électrode négative de l'accumulateur de l'invention est une électrode à air, laquelle est classiquement utilisée dans les accumulateurs de l'art antérieur comme électrode positive et non comme électrode négative comme cela est le cas de l'invention. Au niveau de cette électrode à air, 20 l'oxygène est réduit lors de la charge de la cellule selon les équations électrochimiques suivantes : 2Li+ + 2e + 02(g) , Li202(s) 2Li+ + 2e- + (1/2)02(g) , Li20(s) L'électrode à air est destinée à être en 25 contact direct avec l'air, en vue de permettre la réduction de l'oxygène et doit donc, classiquement, présenter des sites catalytiques et permettre l'échange d'électrons, ce qui se traduit par les propriétés suivantes : 30 -une diffusion de l'oxygène sous forme gazeuse ; -une conductivité électronique ; -une surface catalytique importante ; -une bonne mouillabilité par l'électrolyte organique ; -une bonne tenue mécanique. D'un point de vue structural, une électrode à air apte à entrer dans la constitution d'un accumulateur conforme à l'invention peut comprendre : -au moins un matériau conducteur électronique ; -au moins un catalyseur ; et -éventuellement, au moins un liant pour assurer la cohésion entre ledit matériau et ledit catalyseur. Le matériau conducteur électronique peut être, de préférence, un matériau carboné, à savoir un matériau comprenant du carbone à l'état élémentaire. On peut citer comme matériau carboné : -du graphite ; -des billes de mésocarbone ; -des fibres de carbone ; -du noir de carbone, tel que du noir d'acétylène, du noir tunnel, du noir de fourneau, du noir de lampe, du noir d'anthracène, du noir de charbon, du noir de gaz, du noir thermique) ; -du graphène ; et -des mélanges de ceux-ci. Le matériau conducteur électronique peut être également une céramique conductrice électronique appartenant à la familles des nitrures d'élément(s) de transition, comme TiN, des carbures d'élément(s) de transition et/ou d'élément(s) métalloïde(s), comme TiC, SiC, des carbonitrures d'élément(s) de transition, comme TiCN, des oxydes simples d'élément(s) de transition, comme TiO et ZnO. Il n'est pas exclu que le matériau conducteur électronique puisse contenir à la fois un matériau carboné tel que mentionné ci-dessus et une céramique conductrice électronique, telle que mentionnée ci-dessus. Le catalyseur susmentionné est, d'un point de vue fonctionnel, un catalyseur apte à accélérer les réactions électrochimiques se produisant au niveau de l'électrode à air (que l'on soit en processus de décharge ou de charge) et, également, apte à augmenter la tension opérationnelle, à laquelle ces réactions électrochimiques ont lieu. Un catalyseur répondant à ces spécificités peut être : -un catalyseur constitué d'un métal noble 20 au degré d'oxydation 0, comme le platine ou le palladium ou d'un alliage de métal noble et d'un autre élément métallique, tel qu'un alliage Pt-Fe ; -un catalyseur comprenant un oxyde simple de ruthénium, tel que Ru02, un oxyde simple de 25 manganèse, tel que Mn02, Mn203, un oxyde simple de fer, tel que Fe304, Fe203, un oxyde simple de cobalt, tel que Co304 ou un oxyde simple de cuivre, tel que CuO ; ou -un catalyseur comprenant un oxyde mixte de cobalt, tel que CoFe204, un oxyde mixte de manganèse, 30 tel que LaMn03, un oxyde mixte de nickel, tel LaNi03 ; et -les mélanges de ceux-ci. De préférence, le catalyseur utilisé conformément à l'invention est un oxyde mixte ou simple de manganèse, un oxyde mixte ou simple de fer, un oxyde 5 mixte ou simple de fer ou des mélanges de ceux-ci. Pour assurer une cohésion entre le matériau conducteur électronique et le catalyseur, l'électrode négative peut comprendre un ou plusieurs liants, en particulier, un ou plusieurs liants polymériques. 10 Parmi les liants polymériques susceptibles d'être utilisés, on peut citer : *les (co)polymères fluorés éventuellement conducteurs de protons, tels que : -les polymères fluorés, tels qu'un 15 polytétrafluoroéthylène (connu sous l'abréviation PTFE), un polyfluorure de vinylidène (connu sous l'abréviation PVDF) ; -les copolymères fluorés, tels qu'un poly(fluorure de vinylidène-co-hexafluoropropène) 20 (connu sous l'abréviation PVDF-HFP) ; -les polymères fluorés conducteurs de protons, tels que le Nanan@ ; *les polymères élastomères, tels qu'un copolymère styrène-butadiène (connu sous l'abréviation 25 SBR), un copolymère éthylène-propylène-monomère diénique (connu sous l'abréviation EPDM) ; *les polymères de la famille des alcools polyvinyliques ; *les polymères cellulosiques, tel qu'une 30 carboxyméthylcellulose sodique ; et *les mélanges de ceux-ci. De préférence, le liant utilisé est un liant à base d'un polymère fluoré, tel qu'un polytétrafluoroéthylène, un polyfluorure de vinylidène et les mélanges de ceux-ci, ce type de liant permettant l'obtention d'un bon réseau percolant. Dans l'électrode négative, le matériau conducteur électronique tel que défini ci-dessus peut être présent en une proportion allant de 40 à 97% en masse par rapport à la masse totale du mélange comprenant ledit matériau et le ou les liants (ce qui signifie, en contrepartie, que le ou les liants peuvent être présent en une proportion allant de 3 à 60% en masse par rapport à la masse totale du mélange susmentionné). Outre la présence d'au moins un matériau conducteur électronique, d'au moins un catalyseur et éventuellement d'au moins un liant, l'électrode négative peut comprendre également un support, destiné, comme son nom l'indique, à supporter les ingrédients susmentionnés, ce support pouvant, en outre, contribuer à assurer une bonne tenue mécanique de l'électrode et une bonne conduction électronique et permettre la diffusion des gaz, en particulier, l'oxygène. On peut ainsi qualifier cette électrode d'électrode supportée. Ce support peut se présenter sous forme d'une mousse, d'une grille ou encore d'un support fibreux et peut être en un matériau comprenant un métal ou un alliage métallique ou encore en un matériau carboné. Il peut s'agir, tout particulièrement, d'un support en carbone, d'un support en titane, d'un support en palladium, d'un support en cuivre, d'un support en or, d'un support en aluminium, d'un support en nickel ou d'un support en acier inoxydable. Selon un mode particulier de réalisation de 5 l'invention, l'électrode négative comprend une grille ou mousse en nickel servant de support à une composition comprenant du noir de carbone (faisant office de matériau conducteur électronique), du PVDF (faisant office de liant) et de l'oxyde de manganèse 10 (faisant office de catalyseur), l'oxyde de manganèse pouvant se présenter sous forme de nanofils. Comme mentionné ci-dessus, l'électrode positive comprend un matériau à insertion de lithium, dont la tension de décharge est supérieure à 4,5 V 15 exprimée par rapport au couple Li/Li. Un matériau répondant à cette spécificité peut être un matériau du type matériau lithié à structure spinelle, ce matériau étant connu sous l'appellation de « spinelle 5V ». 20 Plus spécifiquement, il peut s'agir d'un matériau répondant aux caractéristiques suivantes : -un matériau de formule LiM1PO4, dans laquelle M1 est un élément de transition, des matériaux de ce type pouvant être LiC0PO4 ou LiNiPO4 ; 25 -un matériau de formule LiM2SO4X1, dans laquelle M2 est un élément de transition et X1 est un élément halogène, des matériaux de ce type pouvant être LiC0SO4F, LiNiSO4F ; -un matériau de formule Li2M3PO4X2, dans 30 laquelle M3 est un élément de transition et X2 est un élément halogène, des matériaux de ce type pouvant être L12CoPO4F, Li2NiPO4F ; ou -un matériau de formule Limn2_,m4.04 , dans laquelle M4 est un élément de transition choisi parmi Ni, Fe, Co et les mélanges de ceux-ci et x est compris entre 0,5 et 1, un matériau de ce type pouvant être LiMn1,5Ni0,504- Outre la présence d'un matériau à insertion de lithium, l'électrode positive peut comprendre : -au moins un matériau conducteur électronique ; -au moins un liant pour assurer la cohésion entre ledit matériau à insertion de lithium et ledit matériau conducteur électronique ; et -éventuellement, des fibres conductrices électroniques. Le matériau conducteur électronique peut être, de préférence, un matériau carboné, à savoir un matériau comprenant du carbone à l'état élémentaire. On peut citer comme matériau carboné, du noir de carbone. Le liant peut être, de préférence, un liant polymérique. Parmi les liants polymériques susceptibles d'être utilisés, on peut citer : *les (co)polymères fluorés éventuellement conducteurs de protons, tels que : -les polymères fluorés, tels qu'un polytétrafluoroéthylène (connu sous l'abréviation 30 PTFE), un polyfluorure de vinylidène (connu sous l'abréviation PVDF) ; -les copolymères fluorés, tels qu'un poly(fluorure de vinylidène-co-hexafluoropropène) (connu sous l'abréviation PVDF-HFP) ; -les polymères fluorés conducteurs de 5 protons, tels que le Nanan@ ; *les polymères élastomères, tels qu'un copolymère styrène-butadiène (connu sous l'abréviation SBR), un copolymère éthylène-propylène-monomère diénique (connu sous l'abréviation EPDM) ; 10 *les polymères de la famille des alcools polyvinyliques ; et *les mélanges de ceux-ci. Les fibres conductrices électroniques, lorsqu'elles sont présentes, peuvent participer, en 15 outre, à la bonne tenue mécanique de l'électrode positive et sont choisies, à cet effet, de sorte à présenter un module d'Young très important. Des fibres adaptées à cette spécificité peuvent être des fibres de carbone, telles que des fibres de carbone du type 20 TenaxED ou VGCF-H®. Les fibres de carbone TenaxED contribuent à améliorer les propriétés mécaniques et présentent une bonne conductivité électrique. Les fibres de carbone VGCF-H® sont des fibres synthétisées par vapeur et contribuent à améliorer les propriétés 25 thermiques et électriques, la dispersion et l'homogénéité. Outre la présence d'au moins un matériau à insertion de lithium, d'au moins un matériau conducteur électronique, d'au moins un liant et éventuellement de 30 fibres conductrices électroniques, l'électrode positive peut comprendre également un support, destiné, comme son nom l'indique, à supporter les ingrédients susmentionnés, ce support pouvant, en outre, assurer une bonne tenue mécanique de l'électrode et une bonne conduction électronique. On peut ainsi qualifier l'électrode d'électrode supportée. Ce support peut se présenter sous forme d'une mousse, d'une grille ou encore d'un support fibreux et peut être en un matériau comprenant un métal ou un alliage métallique ou encore en un matériau carboné. Il peut s'agir, tout particulièrement, d'un support en carbone, d'un support en titane, d'un support en palladium, d'un support en cuivre, d'un support en or, d'un support en aluminium, d'un support en nickel ou d'un support en acier inoxydable. Selon un mode de réalisation particulier de l'invention, l'électrode positive comprend une grille en aluminium faisant office de support, sur laquelle est déposée une composition comprenant un matériau de formule LiMn1,5Ni0,504 (faisant office de matériau à insertion de lithium), du noir de carbone (faisant office de matériau conducteur électronique), du PVDF (faisant office de liant) et des fibres de carbone (faisant office de fibres conductrices électronique). L'électrolyte destiné à entrer dans la constitution des accumulateurs de l'invention est un électrolyte organique conducteur d'ions lithium disposé entre ladite électrode négative et ladite électrode positive, ledit électrolyte ne se dégradant pas, lorsqu'il est soumis à une tension allant de 3 V à 5,5 V exprimé par rapport au couple Li/Li, ce qui signifie qu'il conserve ses propriétés intactes après avoir été soumis à une telle tension. Un électrolyte répondant à cette spécificité peut être un électrolyte comprenant : -un sel de lithium ; -au moins un solvant organique appartenant à la famille des solvants carbonates, des solvants sulfones ou des solvants lactones ; et -éventuellement un additif de stabilisation 10 appartenant à la famille des composés phosphates ou anhydrides. A titre d'exemples, le sel de lithium peut être choisi dans le groupe constitué par LiPF6, LiC104, LiBF4, LiA5F6, LiCF3S03, LiN(CF3S02)3r LiN(C2F5S02), le 15 bis(trifluorométhylsulfonyl)imide de lithium (connu sous l'abréviation LiTFSI) LiN[SO2CF3]2, le bis(oxalato)borate de lithium (connu sous l'abréviation LIBOB), le bis(fluorosulfonyl)imide de lithium (connu sous l'abréviation LiFSI), LiPF3(CF2CF3)3 (connu sous 20 l'abréviation LiFAP), le trifluorométhanesulfonate de lithium (connu sous l'abréviation LiTf), le bistrifluorométhanesulfonylimide de lithium (connu sous l'abréviation Lilm) et les mélanges de ceux-ci. Le sel de lithium peut être compris, dans 25 l'électrolyte, à hauteur de 0,3 M à 2 M. Comme solvant organique appartenant à la famille des solvants carbonates, on peut citer le carbonate d'éthylène (connu sous l'abréviation EC), le carbonate de propylène (connu sous l'abréviation PC), 30 le carbonate de diméthyle (connu sous l'abréviation DMC), le carbonate de diéthyle (connu sous l'abréviation EMC) et les mélanges de ceux-ci. Comme solvant organique appartenant à la famille des solvants lactones, on peut citer la y5 butyrolactone, la y-valérolactone, la 5-valérolactone, la s-caprolactone, la y-caprolactone. Comme solvant organique appartenant à la famille des solvants sulfones, on peut citer l'éthylméthylsulfone (connu sous l'abréviation EMS), la 10 triméthylènesulfone (connu sous l'abréviation TriMS), la 1-méthyltriméthylènesulfone (connu sous l'abréviation MIS), l'éthyl-sec-butylsulfone (connu sous l'abréviation EiBS), l'éthyl-lso-propylsulfone (connu sous l'abréviation EiPS) et également le 3,3,3- 15 trifluoropropylméthylsulfone (connu sous l'abréviation FPMS). Le solvant peut être utilisé sous forme d'un seul solvant ou d'un mélange de solvants distincts (pouvant former ainsi un solvant binaire ou un solvant 20 ternaire. Par exemple, il peut s'agir uniquement de EC, d'un solvant binaire EC/EMC (1 :1) ou d'un solvant ternaire pouvant comprendre trois solvants dans des proportions (1 :1 :1) à (1 :8 :1) ou (8 :1 :1) ou 25 encore (1 :1 :8), un exemple spécifique étant le solvant ternaire EC/PC/DMC (1 :1 :3). Comme additif de stabilisation, on peut citer, lorsque celui-ci est un composé phosphate, le tris(hexafluoroisopropyl)phosphate (connu sous 30 l'abréviation HFiP). Comme additif de stabilisation, on peut citer, lorsque celui-ci est un composé anhydride, l'anhydride éthanoïque, l'anhydride propanoïque, l'anhydride benzoïque, l'anhydride butanoïque, l'anhydride cis-butènedioïque, l'anhydride butane-1,4- dicarboxylique, l'anhydride pentane-1,5-dicarboxylique, l'anhydride hexane-1,6-dicarboxylique, l'anhydride 2,2- diméthylbutane-1,4-dicarboxylique, l'anhydride 2,2- diméthylpentane-1,5-dicarboxylique, l'anhydride 4- bromophtalique, l'anhydride 4-chloroformylphtalique, l'anhydride phtalique, l'anhydride benzoglutarique et les mélanges de ceux-ci. Cet additif peut être présent dans l'électrolyte à raison de 0,01% à moins de 30% massique par rapport à la masse totale de l'électrolyte. L'électrolyte liquide susmentionné peut être amené, dans les cellules électrochimiques des accumulateurs de l'invention, à imprégner un séparateur, lequel est disposé entre l'électrode positive et l'électrode négative de la cellule électrochimique. Ce séparateur peut être en un matériau poreux apte à accueillir dans sa porosité l'électrolyte liquide. Ce séparateur peut consister en une membrane en un matériau choisi parmi la fibre de verre, un matériau polymérique (tel qu'un polyéthylène, un polypropylène ou un mélange des deux). L'électrolyte peut être également un liquide ionique. L'électrolyte peut consister également en un électrolyte solide, par exemple, une membrane céramique conductrice d'ions lithium, dénommée classiquement LISICON (correspondant à la terminologie anglaise Lithium Super Ionic Conductor), cette membrane céramique pouvant être du type perovskite, tel que (La,Li)TiO3 (connu sous l'abréviation LLTO), du type garnet, tel que Li5La3Ta2012, Li6La3Zr2011,5, du type phosphate, tel que Lii+.Al.Ge2-x(PO4)3 avec 0 EXPOSÉ DÉTAILLÉ DE MODES DE RÉALISATION PARTICULIERS EXEMPLE 1 L'exemple suivant illustre la préparation d'un accumulateur lithium-air comportant une électrode 5 négative à air (anode) et une électrode positive comportant un matériau à haut potentiel (lequel est exprimé par rapport au couple spécifique. La préparation 10 comprend : -la fabrication (étape a) ; -la fabrication (étape b) ; 15 -la fabrication c) ; et Li/Li) et un électrolyte de cet accumulateur de l'électrode négative de l'électrode positive de l'électrolyte (étape -l'assemblage de l'accumulateur (étape d). a) Fabrication de l'électrode négative 20 On mélange 0,852 g de carbone Super C65 à 24,5 g de N-méthy1-2-pyrrolidone (connu sous l'abréviation NMP), 0,426 g de polyfluorure de vinylidène (connu sous l'abréviation PVDF) et 0,142 g de nanofils d'oxyde de manganèse dans la phase cx, 25 moyennant quoi l'on obtient une encre. Cette encre est, ensuite, enduite sur une grille en nickel de 200 pm de hauteur. L'ensemble résultant de cette enduction est séché dans une étuve à 60°C pendant 24 heures. Une électrode négative est réalisée grâce à un emporte- 30 pièce cylindrique de 14 mm de diamètre. Une fois obtenue, cette électrode est ensuite séchée sous vide et à 80°C pendant 48 heures. b) Fabrication de l'électrode positive On mélange 0,476 g de LiMn1,5Ni0,504, 0,016 g de carbone Super C65, 0,016 g de fibres de carbone et 0,027 g de polyfluorure de vinylidène dans 2,5 g de N- méthy1-2-pyrrolidone (connu sous l'abréviation NMP) pendant 20 minutes, moyennant quoi l'on obtient une encre. Cette encre est ensuite enduite sur une grille en aluminium puis l'ensemble résultant est séché dans une étuve à 60°C pendant 24 heures. Une électrode est réalisée grâce à un emporte-pièce cylindrique de 14 mm de diamètre. Une fois obtenue, cette électrode est ensuite séchée sous vide et à 80°C pendant 48 heures. La capacité de l'électrode obtenue est de 0,83 mAh. c) Fabrication de l'électrolyte L'électrolyte est préparé en mélangeant dans une boîte à gants 100 mL de carbonate d'éthylène, 100 mL de carbonate de propylène et 300 mL de carbonate de diméthyle, auxquels ont été ajoutés 151,9 g de LiPF6. Le mélange est homogénéisé par agitation pendant 72 heures. d) Assemblage de la pile L'accumulateur a été assemblé dans une boîte à gants remplie d'argon comprenant une proportion d'oxygène et d'eau inférieure à 0,1 ppm. L'accumulateur a été réalisé comme représenté sur la figure 1 jointe en annexe, en commençant par l'électrode positive puis finissant par l'électrode négative, les différents éléments de l'accumulateur étant, dans l'ordre, les suivants : -un fond de boîtier 3 ; -un joint d'étanchéité 5 ; -une électrode positive 7 ; -un disque de Viledon 9 (qui est une membrane en fibres non tissées de polyoléfines (polypropylène/polyéthylène) et un disque de Calgard 11 (qui est une membrane de polypropylène); -une électrode négative 13 ; -un ressort 15 ; et -un couvercle 17. L'électrolyte imprègne les deux disques susmentionnés à hauteur de 150 pL. L'accumulateur résultant est soumis à un test de cyclage. Pour ce faire, l'accumulateur a été introduit dans une enceinte étanche en verre, dans 20 laquelle un flux d'oxygène pur d'une pression de 1 atmosphère permet une bonne exposition de l'accumulateur à l'oxygène. Les bornes positive et négative de l'accumulateur ont ensuite été branchées à un système 25 de test de batterie (potentiostat, galvanostat). L'accumulateur a subi un cycle de charge à C/20 (0,041 mA) jusqu'à 2,15 V comme illustré sur la figure 2 jointe en annexe. 30 EXEMPLE 2 L'exemple 2 reprend les mêmes conditions que l'exemple 1 à quelques exceptions près. Pour réaliser l'anode à air, on mélange 0,300 g de carbone Super C65, 9,8 g de N-méthy1-2- pyrrolidone, 0,150 g de polyfluorure de vinylidène et 0,10 g de nanofils d'oxyde de manganèse dans la phase alpha pendant 15 minutes. L'électrode positive est quant à elle fabriquée dans des conditions similaires à celles de l'exemple 1, si n'est au niveau des quantités respectives des réactifs, qui sont les suivantes : 0,531 g de LiMn1,5Ni0,504, 0,018 g de carbone Super C65, 0,018 g de fibres de carbone et 0,030 g de polyfluorure de vinylidène. La capacité de l'électrode est 1,1511 mAh. L'électrolyte et l'assemblage de la pile sont en tous points similaires à l'exemple 1 mentionné ci-dessus. La cellule a subi 4 cycles charge/décharge entre 1,6 V et 0,56 V à C/20 (0,057 mA) comme illustré sur la figure 3 jointe en annexe, les 4 courbes illustrant ces cycles étant similaires.25 REVENDICATIONS1. Accumulateur lithium-air comprenant au moins une cellule électrochimique comprenant : -une électrode négative, qui est une électrode à air ; -une électrode positive, qui comprend un matériau à insertion de lithium ; et -un électrolyte organique conducteur d'ions lithium disposé entre ladite électrode négative et ladite électrode positive, ledit électrolyte ne se dégradant pas, lorsqu'il est soumis à une tension allant de 3 V à 5,5 V exprimé par rapport au couple Li/Li et ledit accumulateur étant caractérisé par une différence de potentiel entre le potentiel électrochimique de l'électrode positive et le potentiel électrochimique de l'électrode négative supérieure à 4,5 V exprimée par rapport au couple Li/Li. 2. Accumulateur lithium-air selon la revendication 1, dans lequel l'électrode négative comprend : -au moins un matériau conducteur électronique ; -au moins un catalyseur ; et -éventuellement, au moins un liant pour assurer la cohésion entre ledit matériau et ledit catalyseur. 3. Accumulateur lithium-air selon la revendication 2, dans lequel le matériau conducteurélectronique est choisi parmi les matériaux carbonés, les céramiques conductrices électroniques. 4. Accumulateur lithium-air selon la revendication 3, dans lequel le matériau carboné peut être choisi parmi le graphite, des billes de mésocarbone, des fibres de carbone, du noir de carbone, du graphène et les mélanges de ceux-ci. 5. Accumulateur lithium-air selon la revendication 3, dans lequel la céramique conductrice électronique est choisie parmi les nitrures d'élément(s) de transition, les carbures d'élément(s) de transition et/ou d'élément(s) métalloïde(s), les carbonitrures d'élément(s) de transition, les oxydes simples d'élément(s) de transition. 6. Accumulateur lithium-air selon la revendication 2, dans lequel le catalyseur est choisi 20 parmi : -les catalyseurs constitués d'un métal noble au degré d'oxydation 0 ou d'un alliage de métal noble et d'un autre élément métallique ; -les catalyseurs comprenant un oxyde simple 25 de ruthénium, un oxyde simple de manganèse, un oxyde simple de fer, un oxyde simple de cobalt ou un oxyde simple de cuivre ; -les catalyseurs comprenant un oxyde mixte de cobalt, un oxyde mixte de manganèse, un oxyde mixte 30 de nickel ; et -les mélanges de ceux-ci. 7. Accumulateur lithium-air selon la revendication 2, dans lequel le catalyseur est un oxyde mixte ou simple de manganèse, un oxyde mixte ou simple de fer, un oxyde mixte ou simple de fer ou des mélanges de ceux-ci. 8. Accumulateur lithium-air selon la revendication 2, dans lequel le liant est un liant 10 polymérique. 9. Accumulateur lithium-air selon la revendication 8, dans lequel le liant polymérique est choisi parmi les (co)polymères fluorés éventuellement 15 conducteurs de protons, les polymères élastomères, les polymères de la famille des alcools polyvinyliques, les polymères cellulosiques et les mélanges de ceux-ci. 10. Accumulateur lithium-air selon la 20 revendication 9, dans lequel le liant polymérique est un polymère fluoré choisi parmi un polytétrafluoroéthylène, un polyfluorure de vinylidène et les mélanges de ceux-ci. 25 11. Accumulateur lithium-air selon l'une quelconque des revendications précédentes, dans lequel l'électrode négative comprend un support en un matériau comprenant un métal ou un alliage métallique ou en un matériau carboné. 30 12. Accumulateur lithium-air selon la revendication 2, dans lequel l'électrode négative comprend une grille ou mousse en nickel servant de support à une composition comprenant du noir de carbone faisant office de matériau conducteur électronique, du polyfluorure de vinylidène faisant office de liant et de l'oxyde de manganèse faisant office de catalyseur, l'oxyde de manganèse pouvant se présenter sous forme de nanofils. 15 13. Accumulateur lithium-air quelconque des revendications précédentes, le matériau à insertion de lithium est lithié à structure spinelle. selon l'une dans lequel un matériau 14. Accumulateur lithium-air selon la revendication 13, dans lequel le matériau à structure spinelle est choisi parmi : -les matériaux de formule LiM1PO4 dans 20 laquelle M1 est un élément de transition, des matériaux de ce type pouvant être LiC0PO4 ou LiNiPO4; -les matériaux de formule LiM2SO4X1, dans laquelle M2 est un élément de transition et X1 est un élément halogène, des matériaux de ce type pouvant être 25 LiCoSO4F, LiNiSO4F ; -les matériaux de formule Li2M3PO4X2, dans laquelle M3 est un élément de transition et X2 est un élément halogène, des matériaux de ce type pouvant être Li2C0PO4F, Li2NiPO4F ; ou 30 -les matériaux de formule LiMn2-xM4x04, dans laquelle M4 est un élément de transition choisi parmiNi, Fe, Co et les mélanges de ceux-ci et x est compris entre 0,5 et 1, un matériau de ce type pouvant être 15. Accumulateur lithium-air selon l'une quelconque des revendications précédentes, dans lequel l'électrode positive comprend, en outre : -au moins un matériau conducteur électronique ; -au moins un liant pour assurer la cohésion entre ledit matériau à insertion de lithium et ledit matériau conducteur électronique ; et -éventuellement, des fibres conductrices électroniques. 16. Accumulateur lithium-air selon la revendication 15, dans lequel le matériau conducteur électronique est un matériau carboné. 17. Accumulateur lithium-air selon la revendication 15, dans lequel le liant est un liant polymérique. 18. Accumulateur lithium-air selon la revendication 17, dans lequel le liant polymérique est choisi parmi les (co)polymères fluorés éventuellement conducteurs de protons, les polymères élastomères, les polymères de la famille des alcools polyvinyliques et les mélanges de ceux-ci.30 19. Accumulateur lithium-air selon la revendication 15, dans lequel les fibres conductrices électroniques sont des fibres de carbone. 20. Accumulateur lithium-air selon l'une quelconque des revendications précédentes, dans lequel l'électrode positive comprend un support en un matériau comprenant un métal ou un alliage métallique ou en un matériau carboné. 21. Accumulateur lithium-air selon l'une quelconque des revendications précédentes, dans lequel l'électrode positive comprend une grille en aluminium faisant office de support, sur laquelle est déposée une composition comprenant un matériau de formule LiMn1,5Ni0,504 faisant office de matériau à insertion de lithium, du noir de carbone faisant office de matériau conducteur électronique, du polyfluorure de vinylidène faisant office de liant et des fibres de carbone faisant office de fibres conductrices électronique. 22. Accumulateur lithium-air selon l'une quelconque des revendications précédentes, dans lequel l'électrolyte comprend : -au moins un sel de lithium ; -au moins un solvant organique appartenant à la famille des solvants carbonates ou des solvants sulfones ou des solvants lactones ; et -éventuellement un additif de stabilisation 30 appartenant à la famille des composés phosphates ou anhydrides. ._ ,. 2990064 31 23. Accumulateur lithium-air selon la revendication 22, dans lequel le sel de lithium est choisi dans le groupe constitué par LiPF6, LiC104, 5 LiBF4, LiAsF6, LiCF3S03, LIN (CF3S02) 3, LiN (C2F5S02) , le bistrifluorométhylsulfonylimide de lithium (connu sous l'abréviation LiTFSI) LiN [SO2CF3] 2, le bis(oxalato)borate de lithium (connu sous l'abréviation LIBOB), le bis(fluorosulfonyl)imide de lithium (connu 10 sous l'abréviation LiFSI), LiPF3(CF2CF3)3 (connu sous l'abréviation LiFAP), le trifluorométhanesulfonate de lithium (connu sous l'abréviation LiTf), le bistrifluorométhanesulfonylimide de lithium (connu sous l'abréviation Lilm) et les mélanges de ceux-ci. 15 24. Accumulateur lithium-air selon la revendication 22, dans lequel le solvant carbonate est choisi parmi le carbonate d'éthylène, le carbonate de propylène, le carbonate de diméthyle, le carbonate de 20 diéthyle ou des mélanges de ceux-ci. 25. Accumulateur lithium-air selon l'une quelconque des revendications précédentes, dans lequel l'électrolyte liquide imprègne un séparateur en un 25 matériau poreux. 26. Accumulateur lithium-air selon l'une quelconque des revendications précédentes, qui est un accumulateur comprenant au moins une cellule 30 électrochimique comprenant :-une électrode négative comprenant une grille en nickel servant de support à une composition comprenant du noir de carbone faisant office de matériau conducteur électronique, du polyfluorure de vinylidène faisant office de liant et de l'oxyde de manganèse (faisant office de catalyseur), l'oxyde de manganèse pouvant se présenter sous forme de nanofils ; -une électrode positive comprenant une grille en aluminium faisant office de support, sur 10 laquelle est déposée une composition comprenant un matériau de formule LiMn1,5Nio,504 faisant office de matériau à insertion de lithium, du noir de carbone (faisant office de matériau conducteur électronique), du polyfluorure de vinylidène faisant office de liant 15 et des fibres de carbone faisant office de fibres conductrices électronique ; et -un séparateur poreux disposé entre ladite électrode négative et ladite électrode positive, ledit séparateur étant imprégné d'un électrolyte comprenant 20 un sel de lithium LiPF6 dans un mélange de solvant EC/PC/DMC dans des proportions volumiques (1 :1 :3).